(57)【要約】      （修正有）【課題】刃材の微細な凹凸表面に酸化銅皮膜又は酸化銀皮膜又は酸化銀銅皮膜を焼結形成による強固な被膜として備えたことにより、抗菌性と殺菌性と防カビ特性を有し、各種雑菌、食中毒菌等の有害菌類の死滅、排除効果を発現して単に切る作用のみでなく衛生機能に秀でた刃物を提供する。【解決手段】セラミック又はステンレス又はハガネを基材とした刃材１において、刃材１の長手方向の一側辺に研削研磨加工して形成した刃先部２と、刃先部２を更に刃先研磨加工して形成した鋭利な刃先４と、鋭利な刃先４を形成した刃材１に形成した抗菌性の酸化銅皮膜又は酸化銅被膜又は酸化銀銅皮膜３と、酸化銅皮膜又は酸化銅被膜又は酸化銀銅皮膜３を形成した刃材１の基部に要すれば柄付け加工して固着させた把持用握り手部５と、を備えたことを特徴とするものである。【選択図】図１
0003137525.tif 000002
【実用新案登録請求の範囲】
【請求項１】
セラミック又はステンレス又はハガネを基材とした刃材において、前記刃材の長手方向の一側辺に研削研磨加工して形成した刃先部と、該刃先部を更に刃先研磨加工して形成した鋭利な刃先と、該鋭利な刃先を形成した刃材を硝酸銅又は硫酸銅又は塩化銅等の無機銅塩類化合物の水溶液に浸漬させた後に２４０℃以上の温度により加熱焼結させて形成した抗菌性の酸化銅皮膜と、前記酸化銅被膜を形成した前記刃材の基部に要すれば柄付け加工して固着させた把持用握り手部と、を備えたことを特徴とする抗菌性の包丁・鋏・カッター・剃刀・ナイフの刃物。
【請求項２】
セラミック又はステンレス又はハガネを基材とした刃材において、前記刃材の長手方向の一側辺に研削研磨加工して形成した刃先部と、該刃先部を更に刃先研磨加工して形成した鋭利な刃先と、該鋭利な刃先を形成した刃材を硝酸銅又は硫酸銅又は塩化銅等の無機銅塩類化合物のアルコール水溶液に浸漬させた後に２４０℃以上の温度により加熱焼結させて形成した抗菌性の酸化銅皮膜と、前記酸化銅被膜を形成した前記刃材の基部に要すれば柄付け加工して固着させた把持用握り手部と、を備えたことを特徴とする抗菌性の包丁・鋏・カッター・剃刀・ナイフの刃物。
【請求項３】
セラミック又はステンレス又はハガネを基材とした刃材において、前記刃材の長手方向の一側辺に研削研磨加工して形成した刃先部と、該刃先部を更に刃先研磨加工して形成した鋭利な刃先と、該鋭利な刃先を形成した刃材を硝酸銀又は酢酸銀又は臭化銀等の無機銀塩類化合物の水溶液に浸漬させた後に４００℃以上の温度により加熱焼結させて形成した抗菌性の酸化銀皮膜と、前記酸化銀被膜を形成した刃材の基部に要すれば柄付け加工して固着させた把持用握り手部と、を備えたことを特徴とする抗菌性の包丁・鋏・カッター・剃刀・ナイフの刃物。
【請求項４】
セラミック又はステンレス又はハガネを基材とした刃材において、前記刃材の長手方向の一側辺に研削研磨加工して形成した刃先部と、該刃先部を更に刃先研磨加工して形成した鋭利な刃先と、該鋭利な刃先を形成した刃材を硝酸銀又は酢酸銀又は臭化銀等の無機銀塩類化合物のアルコール水溶液に浸漬させた後に４００℃以上の温度により加熱焼結させて形成した抗菌性の酸化銀皮膜と、前記酸化銀被膜を形成した刃材の基部に要すれば柄付け加工して固着させた把持用握り手部と、を備えたことを特徴とする抗菌性の包丁・鋏・カッター・剃刀・ナイフの刃物。
【請求項５】
セラミック又はステンレス又はハガネを基材とした刃材において、前記刃材の長手方向の一側辺に研削研磨加工して形成した刃先部と、該刃先部を更に刃先研磨加工して形成した鋭利な刃先と、該鋭利な刃先を形成した刃材を硝酸銅又は硫酸銅又は塩化銅等の無機銅塩類化合物の水溶液と硝酸銀又は酢酸銀又は臭化銀等の無機銀塩類化合物の水溶液との混和液に浸漬させた後に４００℃以上の温度により加熱焼結させて形成した抗菌性の酸化銀銅皮膜と、前記酸化銀銅被膜を形成した刃材の基部に要すれば柄付け加工して固着させた把持用握り手部と、を備えたことを特徴とする抗菌性の包丁・鋏・カッター・剃刀・ナイフの刃物。
【請求項６】
セラミック又はステンレス又はハガネを基材とした刃材において、前記刃材の長手方向の一側辺に研削研磨加工して形成した刃先部と、該刃先部を更に刃先研磨加工して形成した鋭利な刃先と、該鋭利な刃先を形成した刃材を硝酸銅又は硫酸銅又は塩化銅等の無機銅塩類化合物のアルコール水溶液と硝酸銀又は酢酸銀又は臭化銀等の無機銀塩類化合物のアルコール水溶液との混和液に浸漬させた後に４００℃以上の温度により加熱焼結させて形成した抗菌性の酸化銀銅皮膜と、前記酸化銀銅被膜を形成した刃材の基部に要すれば柄付け加工して固着させた把持用握り手部と、を備えたことを特徴とする抗菌性の包丁・鋏・カッター・剃刀・ナイフの刃物。
【考案の詳細な説明】
【技術分野】
【０００１】  本考案は、抗菌性の包丁・鋏・カッター・剃刀・ナイフの刃物に関するものであり、更に詳細には、抗菌性の酸化銅皮膜又は酸化銀被膜又は酸化銀銅被膜を設けた包丁・鋏・カッター・剃刀・ナイフの刃物に関するものである。
【背景技術】
【０００２】  従来、包丁・鋏・カッター・剃刀・ナイフの刃物は一般家庭用、又は、各種の産業で業務用に汎用されており、その種類や材質も多岐にわたって開発使用されており、夫々の生活や仕事に役立っているが、特に、一般家庭や食品業界においては切断する機能のみ成らず、衛生上の観点から各種雑菌、食中毒菌等の有害菌類及びカビ類の死滅、抗菌、排除など衛生機能を有する刃物が求められている。【０００３】  既に、抗菌及び防カビなどの分野で銀や銅を用いた抗菌技術は多く使用されてきており、その効果は常識的に広く認められており、例えば、先に開示された、酢酸銀をキノリンまたはキノリンと酢酸との混合溶液に溶解し、ピッチ製造原料有機物に混合し、得られた混合物を重縮合反応させることを特徴とする金属銀が均一に分散したピッチの製造方法（特許文献１参照）や、前記各種物品表面から物品表面層内部への拡散・浸透性および物品表面への塗布性に優れ、前記各種物品表面に耐久性に優れた抗菌層を物品所望表面全域にわたって均一に形成することができ、物品の表面色調に影響を与える虞がない抗菌性塗布液を提供することを課題とし、平均粒径５０ｎｍ以下の銀微粒子を含むように構成するもの（特許文献２参照）や、アルカリ土類金属、亜鉛、及び、アルミニウムからなる群の中から選ばれた１種以上の金属の難溶性オルトリン酸塩、又は、難溶性オルトリン酸複塩に、銀及び銅の何れか一方、又は、その両方を、全体で０．１〜５．０重量％の範囲で担持させたものを、単独、又は、他のセラミックス材料と混合して、６５０℃以上で焼結した製造した抗菌・抗カビ性セラミックス（特許文献３参照）や、本発明の抗菌性コーティング用組成物は、コロイダルシリカと有機けい素化合物を溶媒中で反応させて得られた生成物と抗菌性化合物を主成分とするもの（特許文献４参照）等が開示されている。
【特許文献１】特開平１１−３２３３４８号公報
【特許文献２】特開平１１−１８９５０９号公報
【特許文献３】特開平７−３１６００８号公報
【特許文献４】特開平７−１２６５５５号公報
【考案の開示】
【考案が解決しようとする課題】
【０００４】  然し乍ら、構成物質中に銀粒子を微粒子状又はコロイド状に点在させて、銀粒子の有する抗菌性を応用、利用しているものであるが、高価な銀を多量に用いることとなり不経済なものであり、また、金属材料の表面に銀や銅の粉末を溶かす方法やメッキ法においては、金属材料に限定されることと、表面の色調が変わることから製品元来の色調は保てないものであった。
【課題を解決するための手段】
【０００５】  前記課題に鑑み鋭意研鑚の結果、本考案の抗菌性の包丁・鋏・カッター・剃刀・ナイフの刃物は、セラミック又はステンレス又はハガネを基材とした刃材において、刃材の長手方向の一側辺に研削研磨加工して形成した刃先部と、該刃先部を更に刃先研磨加工して形成した鋭利な刃先と、該鋭利な刃先を形成した刃材に抗菌性の酸化銅皮膜又は酸化銀皮膜又は酸化銀銅皮膜を加熱焼結させて、刃材の基部に要すれば柄付け加工して固着させた把持用握り手部と、を備えたものである。
【考案の効果】
【０００６】  本考案の抗菌性の包丁・鋏・カッター・剃刀・ナイフの刃物は一般家庭用又は業務用の手動利器の分野で利用でき、刃材の微細な凹凸表面に酸化銅皮膜又は酸化銀皮膜又は酸化銀銅皮膜を焼結形成による強固な被膜として備えたことにより、抗菌性と殺菌性と防カビ特性を有したもので、各種雑菌、食中毒菌等の有害菌類の死滅、排除効果を発現して単に切る作用のみでなく衛生機能に秀でた刃物を提供できるもので、実用性の高い考案である。
【考案を実施するための最良の形態】
【０００７】  以下、本考案の抗菌性の包丁・鋏・カッター・剃刀・ナイフの刃物の実施例を図面を用いて詳細に説明すると、図１は本考案の実施例の抗菌性の包丁の平面図であり、図２は図１のＡ−Ａ線における断面図であり、図３は本考案の実施例の抗菌性の鋏の平面図であり、図４は本考案の実施例のカッターの平面図であり、図５は本考案の抗菌性の剃刀の平面図であり、図６は本考案の抗菌性のナイフの平面図である。【０００８】  本考案は、抗菌性の包丁・鋏・カッター・剃刀・ナイフの刃物に関するものであり、更に詳細には、抗菌性の酸化銅皮膜又は酸化銀皮膜又は酸化銀銅皮膜を設けた包丁・鋏・カッター・剃刀・ナイフの刃物に関するものであり、請求項１に記載の抗菌性の包丁・鋏・カッター・剃刀・ナイフの刃物は、セラミック又はステンレス又はハガネを基材とした刃材１において、前記刃材１の長手方向の一側辺に研削研磨加工して形成した刃先部２と、該刃先部２を更に刃先研磨加工して形成した鋭利な刃先４と、該鋭利な刃先４を形成した刃材１を硝酸銅又は硫酸銅又は塩化銅等の無機銅塩類化合物の水溶液に浸漬させた後に２４０℃以上の温度により加熱焼結させて形成した抗菌性の酸化銅皮膜３と、前記酸化銅被膜３を形成した前記刃材１の基部に要すれば柄付け加工して固着させた把持用握り手部５と、を備えたことを特徴とするものである。【０００９】  更に、請求項２に記載の抗菌性の包丁・鋏・カッター・剃刀・ナイフの刃物は、セラミック又はステンレス又はハガネを基材とした刃材１において、前記刃材１の長手方向の一側辺に研削研磨加工して形成した刃先部２と、該刃先部２を更に刃先研磨加工して形成した鋭利な刃先４と、該鋭利な刃先４を形成した刃材１を硝酸銅又は硫酸銅又は塩化銅等の無機銅塩類化合物のアルコール水溶液に浸漬させた後に２４０℃以上の温度により加熱焼結させて形成した抗菌性の酸化銅皮膜３と、前記酸化銅被膜３を形成した前記刃材１の基部に要すれば柄付け加工して固着させた把持用握り手部５と、を備えたことを特徴とするものである。【００１０】  更には、請求項３に記載の抗菌性の包丁・鋏・カッター・剃刀・ナイフの刃物は、セラミック又はステンレス又はハガネを基材とした刃材１において、前記刃材１の長手方向の一側辺に研削研磨加工して形成した刃先部２と、該刃先部２を更に刃先研磨加工して形成した鋭利な刃先４と、該鋭利な刃先４を形成した刃材１を硝酸銀又は酢酸銀又は臭化銀等の無機銀塩類化合物の水溶液に浸漬させた後に４００℃以上の温度により加熱焼結させて形成した抗菌性の酸化銀皮膜３と、前記酸化銅被膜３を形成した前記刃材１の基部に要すれば柄付け加工して固着させた把持用握り手部５と、を備えたことを特徴とするものである。【００１１】  加えて、請求項４に記載の抗菌性の包丁・鋏・カッター・剃刀・ナイフの刃物は、セラミック又はステンレス又はハガネを基材とした刃材１において、前記刃材１の長手方向の一側辺に研削研磨加工して形成した刃先部２と、該刃先部２を更に刃先研磨加工して形成した鋭利な刃先４と、該鋭利な刃先４を形成した刃材１を硝酸銀又は酢酸銀又は臭化銀等の無機銀塩類化合物のアルコール水溶液に浸漬させた後に４００℃以上の温度により加熱焼��させて形成した抗菌性の酸化銀皮膜３と、前記酸化銅被膜３を形成した前記刃材１の基部に要すれば柄付け加工して固着させた把持用握り手部５と、を備えたことを特徴とするものである。【００１２】  また、請求項５に記載の抗菌性の包丁・鋏・カッター・剃刀・ナイフの刃物は、セラミック又はステンレス又はハガネを基材とした刃材１において、前記刃材１の長手方向の一側辺に研削研磨加工して形成した刃先部２と、該刃先部２を更に刃先研磨加工して形成した鋭利な刃先４と、該鋭利な刃先４を形成した刃材１を硝酸銅又は硫酸銅又は塩化銅等の無機銅塩類化合物の水溶液と硝酸銀又は酢酸銀又は臭化銀等の無機銀塩類化合物の水溶液との混和液に浸漬させた後に４００℃以上の温度により加熱焼結させて形成した抗菌性の酸化銀銅皮膜３と、前記酸化銅被膜３を形成した前記刃材１の基部に要すれば柄付け加工して固着させた把持用握り手部５と、を備えたことを特徴とするものである。【００１３】  また、請求項６に記載の抗菌性の包丁・鋏・カッター・剃刀・ナイフの刃物は、セラミック又はステンレス又はハガネを基材とした刃材１において、前記刃材１の長手方向の一側辺に研削研磨加工して形成した刃先部２と、該刃先部２を更に刃先研磨加工して形成した鋭利な刃先４と、該鋭利な刃先４を形成した刃材１を硝酸銅又は硫酸銅又は塩化銅等の無機銅塩類化合物のアルコール水溶液と硝酸銀又は酢酸銀又は臭化銀等の無機銀塩類化合物のアルコール水溶液との混和液に浸漬させた後に４００℃以上の温度により加熱焼結させて形成した抗菌性の酸化銀銅皮膜３と、前記酸化銀銅被膜３を形成した前記刃材１の基部に要すれば柄付け加工して固着させた把持用握り手部５と、を備えたことを特徴とするものである。
【実施例】
【００１４】  即ち、本考案の抗菌性の包丁・鋏・カッター・剃刀・ナイフの刃物の第１の考案は、長手方向の一側辺に目的物を切断するための鋭利な刃先４を備え、刃材１の基部には要すれば後述する把持し易い形状に形成された把持用握り手部５を備え、把持用握り手部５を手で握り人力により切断するもので、所謂、手動利器で一般家庭や食品業界や各産業界において汎用されているものである。【００１５】  そして、刃材１は、セラミック粉末を高温で加熱焼結させたセラミック基板や、ステンレス又はハガネの板状部材をプレス加工により形成したステンレス基板又はハガネ基板とした長さを有した若干巾のものである。【００１６】  次に、刃先部２は、後述する鋭利な刃先４にするために、予め、刃先部２を形成しているもので、刃材１の長手方向の一側辺に研削研磨加工して形成しているものである。【００１７】  更に、鋭利な刃先４は、前記刃材１に研削研磨加工して形成した刃先部２を更に刃先研磨加工して形成するもので、該鋭利な刃先４により目標物が好適に切断できるように形成したものである。【００１８】  次いで、抗菌性の酸化銅皮膜３は、鋭利な刃先４を形成した刃材１を硝酸銅又は硫酸銅又は塩化銅等の無機銅塩類化合物の水溶液に浸漬させ、浸漬させることにより前記水溶液を刃材１の全体の表面に付着させて引き上げ、その後に２４０℃以上の温度により大気中で加熱焼結させたもので、つまり、刃材１の微細な凹凸表面に焼結形成による強固な酸化銅被膜３として形成するものである。【００１９】  更には、把持用握り手部５は、必要に応じて装着するもので、刃材１の基端に柄付け加工して固着させるもので、刃物の包丁、鋏、カッター、剃刀、ナイフの夫々において、切断作業が容易となる形状に合成樹脂等により形成しているものである。【００２０】  そして、第２の考案については、第１の考案と重複するところは省略するものであり、抗菌性の酸化銅皮膜３は、鋭利な刃先４を形成した刃材１を硝酸銅又は硫酸銅又は塩化銅等の無機銅塩類化合物のアルコール水溶液に浸漬させ、浸漬させることにより前記アルコール水溶液を刃材１の全体の表面に付着させて引き上げ、その後に２４０℃以上の温度により加熱焼結させて形成したものである。【００２１】  更に、第３の考案の抗菌性の酸化銀皮膜３については、前述の酸化銅皮膜３に代えて酸化銀皮膜３を形成したものであり、前記酸化銀皮膜３は、鋭利な刃先４を形成した刃材１を硝酸銀又は酢酸銀又は臭化銀等の無機銅塩類化合物の水溶液に浸漬させ、水溶液に浸漬させた後に引き上げ４００℃以上の温度により加熱焼結させて形成したものである。【００２２】  更には、第４の考案の抗菌性の酸化銀皮膜３は、鋭利な刃先４を形成した刃材１にを硝酸銀又は酢酸銀又は臭化銀等の無機銀塩類化合物のアルコール水溶液に浸漬させ、アルコール水溶液に浸漬させた後に引き上げ４００℃以上の温度により加熱焼結させて形成したものである。【００２３】  加えて、第５の考案の抗菌性の酸化銀銅皮膜３は、前述の酸化銅皮膜３又は酸化銀被膜３に代えて形成したもので、前記酸化銀銅皮膜３は、鋭利な刃先４を形成した刃材１を硝酸銅又は硫酸銅又は塩化銅等の無機銅塩類化合物の水溶液と硝酸銀又は酢酸銀又は���化銀等の無機銀塩類化合物の水溶液との混和液に浸漬させ、混和液に浸漬させた後に引き上げ４００℃以上の温度により加熱焼結させて形成したものである。【００２４】  次に、第６の考案の酸化銀銅皮膜３は、鋭利な刃先４を形成した刃材１を硝酸銅又は硫酸銅又は塩化銅等の無機銅塩類化合物のアルコール水溶液と硝酸銀又は酢酸銀又は臭化銀等の無機銀塩類化合物のアルコール水溶液との混和液に浸漬させ、混和液に浸漬させた後に引き上げ４００℃以上の温度により加熱焼結させて形成したものである。
【産業上の利用可能性】
【００２５】  本考案の抗菌性の包丁・鋏・カッター・剃刀・ナイフの刃物は一般家庭用又は業務用の手動利器の分野で利用でき、抗菌性と殺菌性と防カビ特性を有したもので、各種雑菌、食中毒菌等の有害菌類の死滅、排除効果を発現して単に切る作用のみでなく衛生機能に秀でた刃物を提供できるものである。
【図面の簡単な説明】
【００２６】
【図１】図１は本考案の実施例の抗菌性の包丁の平面図である。
【図２】図２は図１のＡ−Ａ線における断面図である。
【図３】図３は本考案の実施例の抗菌性の鋏の平面図である。
【図４】図４は本考案の実施例のカッターの平面図である。
【図５】図５は本考案の抗菌性の剃刀の平面図である。
【図６】図６は本考案の抗菌性のナイフの平面図である。
【符号の説明】
【００２７】１      刃材
２      刃先部
３      酸化銅皮膜又は酸化銀被膜又は酸化銀銅被膜
４      鋭利な刃先
５      把持用握り手部
【図１】
0003137525.tif 000003
【図２】
0003137525.tif 000004
【図３】
0003137525.tif 000005
【図４】
0003137525.tif 000006
【図５】
0003137525.tif 000007
【図６】
0003137525.tif 000008